(57)【要約】【課題】  良触感性を発現するシート及びその成型品を提供することを目的とする。【解決手段】  下地層及びその少なくとも一方の面に規則的に配列された毛状体を有し、下地層と毛状体との間には構造的な境界がなく、連続相を形成している熱可塑性樹脂シートとすることにより、良触感性を発現するシート及びその成型品が得られる。【選択図】図１
2018016562.tif 000002
【特許請求の範囲】
【請求項１】
下地層の少なくとも一方の面に規則的に配列された毛状体を有し、下地層と毛状体との間には構造的な境界がなく、連続相を形成している、熱可塑性樹脂シート。
【請求項２】
前記熱可塑性樹脂がスチレン系樹脂、オレフィン系樹脂、ポリ塩化ビニル樹脂、熱可塑性エラストマー、フッ素系樹脂、ポリエステル系樹脂、ナイロン系樹脂-から少なくとも１種類以上を用いた熱可塑性樹脂である、請求項１に記載の樹脂シート。
【請求項３】
毛状体の平均高さが１００μｍ以上１２００μｍ以下、毛状体の平均径が１μｍ以上５０μｍ以下、毛状体の平均間隔が２０μｍ以上２００μｍ以下である、請求項１または２に記載の樹脂シート。
【請求項４】
毛状体を有する面の動摩擦係数に対する静摩擦係数の比が１．０〜１０．０である、請求項１から３の何れか一項に記載の樹脂シート。
【請求項５】
毛状体を有する面の接触時における熱移動速度が０．００５〜０．５００である請求項１から４の何れか一項に記載の樹脂シート。
【請求項６】
前記下地層の平均厚みが５０μｍ以上である、請求項１から５の何れか一項に記載の樹脂シート。
【請求項７】
毛状体が下地層から離間する方向に毛状に伸び、その先端にふくらみが形成された構成とされている、請求項１から６の何れか一項に記載の樹脂シート。
【請求項８】
下地層及び毛状体は、一のシートから形成された、請求項１から７の何れか一項に記載の樹脂シート。
【請求項９】
多層樹脂シートである、請求項１から８の何れか一項に記載の樹脂シート。
【請求項１０】
下地層の他方の面にスチレン系樹脂、オレフィン系樹脂、ポリエステル系樹脂、ナイロン系樹脂、アクリル系樹脂、熱可塑性エラストマーから選択される少なくとも１層以上の基材層を積層した請求項１から９の何れか一項に記載の樹脂シート。
【請求項１１】
撥水撥油剤、帯電防止剤及び抗菌剤から選択される１種又は２種以上の添加剤を含む請求項１から１０の何れか一項に記載の樹脂シート。
【請求項１２】
押出成形法によって、ダイスから溶融押出したシートを凹凸加工が成された転写ロールとタッチロールでキャスティングさせて毛状体を形成することを特徴とする請求項１から１１の何れか一項に記載の樹脂シートの製造方法。
【請求項１３】
請求項１から１１の何れか一項に記載の樹脂シートの成形品。
【請求項１４】
文房具部材である請求項１３に記載の成形品。
【請求項１５】
既製の成形品表面に真空圧空成形された、自動車内装部材、電子機器、電子機器外装材、化粧品容器又は容器部材である請求項１３に記載の成形品。
【発明の詳細な説明】
【技術分野】
【０００１】
本発明は、毛状体を有する熱可塑性樹脂シート及びその成形品に関する。
【背景技術】
【０００２】
従来から、自動車の内装材や付属部品の筐体、電子機器や家電の筐体、壁紙などの建材用、玩具やゲーム機の筐体、生活用品の部材用として、紙材、高分子素材のシートが用いられている。また、シート表面に良い触感性を付与する方法として、例えば、特許文献１には、化粧紙に熱可塑性ポリエステル系樹脂を押出ラミネートした加飾シートが提案されている。【０００３】
特許文献２では、樹脂ビーズを含有した加飾シートが提案されている。特許文献３では、ポリ乳酸樹脂にウレタン系樹脂コーティングし、その表面を熱エンボス加工した加飾樹脂シートが提案されている。【０００４】
更に、特許文献４では、シート表面の凹凸形状を損なわないために、エンボス加工したＡＢＳ樹脂シートの表面に、耐摩粒子とウレタン系樹脂からなる保護層を形成した加飾シートが提案されている。特許文献５では、一定方向に多数の筋を有し、その筋から起毛してなる毛羽立ち加飾面を備えた容器が提案されている。
しかしながら、より良好な触感を発現する樹脂シートの提供が望まれている。【０００５】
【特許文献１】特開平９−０５７９３４号公報
【特許文献２】特許第０４８７７００８号
【特許文献３】特開２０１１−１５２７９５号公報
【特許文献４】特開２０１０−２８０２０３号公報
【特許文献５】特開２０１１−０９８７３９号公報
【発明の概要】
【発明が解決しようとする課題】
【０００６】
本発明は、良触感性を発現するシート及びその成型品を提供することを目的とする。
【課題を解決するための手段】
【０００７】
すなわち、本発明者は、様々な触感性発現手段を検討した結果、良触感性を発現するにはシート表面に毛状体の形状を付与すればよいと考え、表面に規則的に配列された毛状体を形成することにより、良い触感性が発現することを見出し、本発明を完成するに至った。【０００８】
上記課題を解決する本発明は、下記より構成される。
（１）下地層の少なくとも一方の面に規則的に配列された毛状体を有し、下地層と毛状体との間には構造的な境界がなく、連続相を形成している、熱可塑性樹脂シート。
（２）前記熱可塑性樹脂がスチレン系樹脂、オレフィン系樹脂、ポリ塩化ビニル樹脂、熱可塑性エラストマー、フッ素系樹脂、ポリエステル系樹脂、ナイロン系樹脂から少なくとも１種類以上を用いた熱可塑性樹脂である（１）に記載の樹脂シート。
（３）毛状体の平均高さが１００μｍ以上１２００μｍ以下、毛状体の平均径が１μｍ以上５０μｍ以下、毛状体の平均間隔が２０μｍ以上２００μｍ以下である、（１）または（２）に記載の樹脂シート。
（４）毛状体を有する面の動摩擦係数に対する静摩擦係数の比が１．０〜１０．０である（１）から（３）の何れかに記載の樹脂シート。
（５）毛状体を有する面の接触時における熱移動速度が０．００５〜０．５００である（１）から（４）の何れかに記載の樹脂シート。
（６）前記下地層の平均厚みが５０μｍ以上である（１）から（５）の何れかに記載の樹脂シート。
（７）毛状体が下地層から離間する方向に毛状に伸び、その先端にふくらみが形成された構成とされている（１）から（６）の何れかに記載の樹脂シート。
（８）下地層及び毛状体は、一のシートから形成された（１）から（７）の何れかに記載の樹脂シート。
（９）多層樹脂シートである（１）から（８）の何れかに記載の樹脂シート。
（１０）下地層の他方の面にスチレン系樹脂、オレフィン系樹脂、ポリエステル系樹脂、ナイロン系樹脂、アクリル系樹脂、熱可塑性エラストマーから選択される少なくとも１層以上の基材層を積層した（１）から（９）の何れかに記載の樹脂シート。
（１１）撥水撥油剤、帯電防止剤及び抗菌剤から選択される１種又は２種以上の添加剤を含む（１）から（１０）の何れかに記載の樹脂シート。
（１２）押出成形法によって、ダイスから溶融押出したシートを凹凸加工が成された転写ロールとタッチロールでキャスティングさせて毛状体を形成することを特徴とする（１）から（１１）の何れかに記載の樹脂シートの製造方法。
（１３）（１）から（１１）の何れかに記載の樹脂シートの成形品。
（１４）文房具部材である（１３）に記載の成形品。
（１５）既製の成形品表面に真空圧空成形された、自動車内装部材、電子機器、電子機器外装材、化粧品容器又は容器部材である（１３）に記載の成形品。
【発明の効果】
【０００９】
本発明によれば、良触感性を発現するシートを提供することができる。
【図面の簡単な説明】
【００１０】
【図１】本発明の第一実施形態に係る樹脂シートを示す概略縦側断面図である。
【図２】本発明の第一実施形態に係る樹脂シートの変形例を示す概略縦側断面図である。
【図３】本発明の第一実施形態に係る樹脂シートのさらなる変形例を示す概略縦側断面図である。
【図４】図１の樹脂シートの概略平面図である。
【図５】本発明の第二実施形態に係る樹脂シートの積層構造を示す概略縦側断面図である。
【図６】本発明の第三実施形態に係る樹脂シートの積層構造を示す概略縦側断面図である。
【発明を実施するための形態】
【００１１】
以下、樹脂シートの種々の実施形態を説明し、ついで樹脂シートの製造方法について説明するが、一実施形態について記載した特定の説明が他の実施形態についても当てはまる場合には、他の実施形態においてはその説明を省略している。
【００１２】
［第一実施形態］
本発明の第一実施形態に係る樹脂シートは、下地層の少なくとも一方の面に規則的に配列された毛状体を有し、下地層と毛状体との間には構造的な境界がなく、連続相を形成している熱可塑性樹脂シートである。
【００１３】
＜下地層＞
下地層（１ａ）は、図１に示されるように、表面の毛状体以外の部分をいう。下地層の厚みは、毛状体の根元から下地層の反対側の表面までの厚みをいう。下地層の平均厚みは５０μｍ〜１０００μｍであることが好ましく、１５０μｍ〜８００μｍであることがより好ましい。５０μｍ以上とすることで、毛状体の高さを十分に発現することができる。また、１０００μｍ以下とすることで、毛状体を効率よく形成することができる。下地層と毛状体との間には構造的な境界がなく、連続相を形成している。構造的に境界がないとは、下地層と毛状体とが一体型に形成され、これらの間に構造的に明確な境界部がないことを意味している。また、連続相を形成しているとは、下地層と毛状体との間に継ぎ目がなく、不連続でない（連続相となっている）状態をいう。この点で、下地層に毛状体を植毛している構造とは異なっている。下地層及び毛状体は同組成であり、下地層と毛状体との結合には共有結合が含まれてもよい。共有結合とは、電子対が２つの原子に共有されることによって形成される化学結合をいうが、モノマーが連なった鎖状分子である熱可塑性樹脂において、個々のポリマーは共有結合により結合しており、ポリマー分子間で働くファンデルワールス結合や水素結合よりも強く結合している。
また、下地層及び毛状体は、別個ではない同一固体の熱可塑性樹脂シートに由来してもよい。同一固体の熱可塑性樹脂シートに由来するとは、例えば、毛状体及び下地層が同一の樹脂シートに基づいて直接的又は間接的に得られることを意味する。
また、下地層及び毛状体は、同一固体の熱可塑性樹脂シートから形成されたものであってもよい。同一固体の熱可塑性樹脂シートから形成されるとは、毛状体及び下地層が一の樹脂シートを加工することにより直接的に形成されることを意味する。
下地層と毛状体との間には構造的な境界がなく、連続相を形成していることにより、外的刺激によって毛状体が下地層から分離することが抑制され、触感性が良いシートとなる。また、毛状体を植毛する場合よりも少ない工程で製造することができる。
【００１４】
下地層は、熱可塑性樹脂からなり、熱可塑性樹脂として、スチレン系樹脂、オレフィン系樹脂、ポリ塩化ビニル樹脂、熱可塑性エラストマー、フッ素系樹脂、ポリエステル系樹脂、ナイロン系樹脂の少なくとも１種類以上を含む樹脂を用いることができる。
【００１５】
スチレン系樹脂としては、スチレン、α−メチルスチレン、ｐ−メチルスチレン、ジメチルスチレン、ｐ−ｔ−ブチルスチレン、クロロスチレン等のスチレン系モノマーの単独又は共重合体、それらスチレン系モノマーと他のモノマーとの共重合体、例えばスチレン−アクリルニトリル共重合体（ＡＳ樹脂）、又は前記スチレン系モノマーと更に他のポリマー、例えばポリブタジエン、スチレン−ブタジエン共重合体、ポリイソプレン、ポリクロロプレン等のジエン系ゴム質重合体の存在下にグラフト重合したグラフト重合体、例えばハイインパクトポリスチレン（ＨＩＰＳ樹脂）、スチレン−アクリルニトリルグラフト重合体（ＡＢＳ樹脂）等のポリスチレンを用いることができる。また、スチレン系の熱可塑性エラストマーも用いることができる。
【００１６】
ポリオレフィン系樹脂は、α−オレフィンを単量体として含む重合体からなる樹脂を意味し、ポリエチレン系樹脂及びポリプロピレン系樹脂を含む。ポリエチレン樹脂としては、高密度ポリエチレン、低密度ポリエチレン、直鎖状低密度ポリエチレン、直鎖状中密度ポリエチレン等を用いることができ、また単体のみならず、それらの構造を有する共重合物やグラフト物やブレンド物も用いることができる。後者の樹脂としては、例えばエチレン−酢酸ビニル共重合体、エチレン−アクリル酸共重合体、エチレン−アクリル酸エステル共重合体、エチレン−メタクリル酸エステル共重合体、エチレン−酢酸ビニル−塩化ビニル共重合体やさらに酸無水物との３元共重合体等とブレンドしたもののようにポリエチレン鎖に極性基を有する樹脂を共重合およびブレンドしたものが挙げられる。
【００１７】
また、ポリプロピレン樹脂としては、ホモポリプロピレン、ランダムポリプロピレン、ブロックポリプロピレン等を用いることができる。ホモポリプロピレンを用いる場合、該ホモポリプロピレンの構造は、アイソタクチック、アタクチック、シンジオタクチックのいずれであってもよい。ランダムポリプロピレンを用いる場合、プロピレンと共重合させるα−オレフィンとしては、好ましくは炭素数２〜２０、より好ましくは炭素数４〜１２のもの、例えばエチレン、１−ブテン、１−ペンテン、１−ヘキセン、１−ヘプテン、１−オクテン、１−ノネン、１−デセンを用いることができる。ブロックポリプロピレンを用いる場合、ブロック共重合体（ブロックポリプロピレン）、ゴム成分を含むブロック共重合体あるいはグラフト共重合体等を用いることができる。これらオレフィン樹脂を単独で使用する以外に、他のオレフィン系樹脂を併用することもできる。
【００１８】
ポリ塩化ビニル樹脂としては、塩化ビニル単独重合体または塩化ビニルと他の共単量体との共重合体を用いることができる。ポリ塩化ビニルが共重合体である場合は、ランダム共重合体であってもよく、またグラフト共重合体であってもよい。グラフト共重合体の一例として、たとえばエチレン−酢酸ビニル共重合体や熱可塑性ウレタン重合体を幹ポリマーとし、これに塩化ビニルがグラフト重合されたものを挙げることができる。本実施形態のポリ塩化ビニルは、押出成形可能な軟質ポリ塩化ビニルを示し、高分子可塑剤などの添加物を含有している組成物である。高分子可塑剤としては、公知の高分子可塑剤を用いることができるが、たとえばエチレン−酢酸ビニル−一酸化炭素共重合体、エチレン−（メタ）アクリル酸エステル−一酸化炭素共重合体、酢酸ビニル含有量の多いエチレン−酢酸ビニル共重合体などのエチレン共重合体高分子可塑剤を好ましい例として挙げることができる。
【００１９】
熱可塑性エラストマーとしては、軟質高分子物質と硬質高分子物質を組み合わせた構造を有するものが含まれる。具体的には、スチレン系エラストマー、オレフィン系エラストマー、塩化ビニル系エラストマー、ポリエステル系エラストマー、ポリアミド系エラストマー、ポリウレタン系エラストマーなどが挙げられる。ポリウレタン系エラストマーについては、ポリエーテル系、ポリエステル系のどちらを選択しても良い。これらエラストマーは一般的に市販されているものの中から選択して用いることが出来る。
【００２０】
フッ素系樹脂としては、フッ化ビニリデンの単独重合体、及びフッ化ビニリデンを主成分とするフッ化ビニリデン共重合体を用いることができる。ポリフッ化ビニリデン（ＰＶＤＦ）樹脂は、α型、β型、γ型、αｐ型などの様々な結晶構造を示す結晶性樹脂であるが、フッ化ビニリデン共重合体としては、例えば、フッ化ビニリデン−ヘキサフルオロプロピレン共重合体、フッ化ビニリデン−テトラフルオロエチレン共重合体、フッ化ビニリデン−クロロトリフルオロエチレン共重合体、フッ化ビニリデン−トリフルオロエチレン共重合体、フッ化ビニリデン−テトラフルオロエチレン−ヘキサフルオロプロピレン三元共重合体、フッ化ビニリデン−クロロトリフルオロエチレン−ヘキサフルオロプロピレン三元共重合体、及びこれらの２種以上の混合物が挙げられる。
【００２１】
ポリエステル系樹脂としては、ポリエチレンテレフタレート、ポリブチレンテレフタレート、ポリエチレン−２，６−ナフタレート、ポリメチレンテレフタレート、および共重合成分として、例えば、ジエチレングリコール、ネオペンチルグリコール、ポリアルキレングリコールなどのジオール成分や、アジピン酸、セバチン酸、フタル酸、イソフタル酸、２，６−ナフタレンジカルボン酸などのジカルボン酸成分などを共重合したポリエステル樹脂などを用いることができる。
【００２２】
ナイロン系樹脂としては、カプロラクタム、ラウロラクタム等のラクタム重合体、６−アミノカプロン酸、１１−アミノウンデカン酸、１２−アミノドデカン酸等のアミノカルボン酸の重合体、ヘキサメチレンジアミン、デカメチレンジアミン、ドデカメチレンジアミン、２，２，４−又は２，４，４−トリメチルヘキサメチレンジアミン等の脂肪族ジアミン、１，３−又は１，４−ビス（アミノメチル）シクロヘキサン、ビス（ｐ−アミノシクロヘキシルメタン）等の脂環式ジアミン、ｍ−又はｐ−キシリレンジアミン等の芳香族ジアミン等のジアミン単位と、アジピン酸、スベリン酸、セバシン酸等の脂肪族ジカルボン酸、シクロヘキサンジカルボン酸等の脂環式ジカルボン酸、テレフタル酸、イソフタル酸等の芳香族ジカルボン酸等のジカルボン酸単位との重縮合体、及びこれらの共重合体等を用いることができる。例えば、ナイロン６、ナイロン９、ナイロン１１、ナイロン１２、ナイロン６６、ナイロン６１０、ナイロン６１１、ナイロン６１２、ナイロン６Ｔ、ナイロン６Ｉ、ナイロンＭＸＤ６、ナイロン６／６６、ナイロン６／６１０、ナイロン６／６Ｔ、ナイロン６Ｉ／６Ｔ等があり、なかでもナイロン６、ナイロンＭＸＤ６が好適である。
【００２３】
熱可塑性樹脂の１９０℃から３００℃におけるメルトマスフローレートは４ｇ／１０分以上であることが好ましい。４ｇ／１０分以上とすることで、毛状体の形状の転写性を向上することができる。なお、メルトマスフローレートは、ＪＩＳ  Ｋ  ７２１０に準拠し、試験温度１９０℃から３００℃の温度範囲で、荷重（２．１６Ｋｇから１０．０Ｋｇ）の条件下で測定した値である。
【００２４】
熱可塑性樹脂は、本発明の効果を阻害しない範囲で、上記の各熱可塑性樹脂と任意の割合でアロイしてあってもよい。さらに、他の添加物を含有してもよい。他の添加物としては、本発明の効果を阻害しない範囲で、撥水・撥油剤、顔料、染料などの着色剤、シリコンオイルやアルキルエステル系等の離型剤、ガラス繊維等の繊維状強化剤、タルク、クレイ、シリカなどの粒状滑剤、スルホン酸とアルカリ金属などとの塩化合物や帯電防止剤、紫外線吸収剤、難燃剤、抗菌剤のような添加剤を添加することができる。また、樹脂シート製造工程で発生したスクラップ樹脂を混合して用いることもできる。
【００２５】
撥水・撥油剤としては、シリコン系撥水剤、カルナバワックス、フッ素系撥水撥油剤が挙げられる。シリコンとしては、オルガノポリシロキサン、ジメチルポリシロキサン、メチルフェニルポリシロキサン、メチルハイドロジェンポリシロキサン等が挙げられ、なかでも、ジメチルポリシロキサンが好適に用いられる。市販品としては、例えばシリコンを樹脂にアロイした「クリンベルＣＢ５０―ＰＰ」、「クリンベルＣＢ−３０ＰＥ」、「クリンベルＣＢ−１」、「クリンベルＣＢ−５０ＡＢ」（富士ケミカル社製）などが挙げられる。カルナバワックスは、市販品としては、「カルナバ１号」（日興リカ社製）などが挙げられ、フッ素系撥水撥油剤はパーフルオロアルキル基を有する界面活性剤が挙げられ、市販品としては、「サーフロンＫＴ−ＰＡ」（ＡＧＣセイミケミカル社製）が挙げられる。撥水・撥油剤の添加量は１質量％から２５質量％が好ましい。
【００２６】
帯電防止剤としては、ポリエーテルエステルアミド系高分子型帯電防止剤、アイオノマー系高分子型帯電防止剤などが挙げられる。ポリエーテルエステルアミド系高分子型帯電防止剤は、市販品としては、「ペレスタット２３０」、「ペレスタット６５００」、「ぺレクトロンＡＳ」、「ぺレクトロンＨＳ」（三洋化成社製）などが挙げられる。アイオノマー系高分子型帯電防止剤は、市販品としては、「エンティラＳＤ１００」、「エンティラＭＫ４００」（三井・デュポンポリケミカル社製）などが挙げられる。帯電防止剤の添加量は５質量％から３０質量％が好ましい。
【００２７】
抗菌剤としては、無機系、有機系のうち、どちらを添加してもよい。分散性を考慮すると無機系が好ましい。具体的には金属イオン（Ａｇ、Ｚｎ、Ｃｕ）の無機系抗菌剤、貝殻焼成カルシウム系抗菌剤などが挙げられる。金属イオンの無機系抗菌剤の市販品としては、「バクテキラーＢＭ１０２ＶＴ」（富士ケミカル社製）、「ノバロンＶＺＦ２００」、「ノバロン（ＡＧ３００）」（東亜合成社製）、「ＫＭ−１０Ｄ−Ｇ」、「ＩＭ−１０Ｄ−Ｌ」（シナネンゼオミック社製）などが挙げられる。貝殻焼成カルシウム系抗菌剤としては、「スカロー」（ＦＩＤ社製）などが挙げられる。抗菌剤の添加量は０．５質量％〜５質量％が好ましい。
【００２８】
＜毛状体＞
毛状体（１ｂ）とは、熱可塑性樹脂からなり、図１に示すように下地層（１ａ）の表面から毛状に伸びている部分をいう。毛状体は、下地層の表面に規則的に配列されている。ここで、規則的配列とは、毛状体がランダムではない配列状態、即ち、一方向又は二方向に整然と配列した状態を意味するものである。毛状体の根元の配列状態をもって毛状体の配列が規則的であるか否かを判断する。ある実施形態では、毛状体は所定の間隔で下地層上に位置し、毛状体の底面の位置が下地層の長手方向及び短手方向に整然と配列している。また、毛状体の配置形態は特に限定はされず、縦横に配置した碁盤目配置や千鳥配置などを選択することができる。毛状体が下地層の表面に規則的に配列されていることにより、均一でムラがなく、良触感性が発現しやすくなる。毛状体は、例えば指でなぞるなど荷重がかかることによって毛倒れが起こり、周囲の部分とは光沢、色調が異なって見えるフィンガーマークを形成し得る。また、毛状体により、スエード調の起毛シートのような触感となり得る。
【００２９】
毛状体の平均高さ（ｈ）は、１００μｍ〜１２００μｍであることが好ましく、２００μｍ〜９００μｍであることがより好ましい。平均高さを１００μｍ以上とすることで良触感性が十分に確保でき、平均高さを１２００μｍ以下とすることでしっとり感、やわらか感、ふんわり感などの良触感性が得られる。
毛状体が下地層に対してほぼ直立している場合は、毛状体の長さが毛状体の高さを表すことになる。一方、図２に示すように毛状体が下地層に対して傾斜している場合や、図３に示すように毛状体が巻回する部分を有する場合は、毛状体が下地層の表面から最も離間している箇所における、下地層の表面からの距離を毛状体の高さとする。
毛状体の平均高さは、樹脂シートの任意の数箇所において毛状体の高さを測定し、その測定値の算術平均値を用いることができる。
【００３０】
毛状体の平均径（ｄ）は１μｍ〜５０μｍであることが好ましく、５μｍ〜３０μｍであることが好ましい。毛状体の平均径を１μｍ以上とすることで良触感性を確保することができ、毛状体の平均径を５０μｍ以下とすることでしっとり感、やわらか感、ふんわり感などの良触感性が得られる。毛状体の平均径は、樹脂シートの数箇所から、毛状体の中間高さ（ｈ／２）の径を測定し、その測定値の算術平均値を用いた値とする。
また、毛状体が下地層に対してほぼ直立している場合の毛状体のアスペクト比は、（毛状体の平均高さ／毛状体の平均径）として表すことができる。毛状体が下地層に対して傾斜している場合や、毛状体が巻回する部分を有する場合の毛状体のアスペクト比は、（毛状体の平均長さ／毛状体の平均径）として表すことができる。毛状体の平均長さは、樹脂シートの数箇所において毛状体の長さを測定し、その測定値の算術平均値を用いることができる。いずれの場合も、毛状体のアスペクト比は、２〜１２００であることが好ましく、１０〜６００であることがより好ましく、４０〜２００であることがさらに好ましい。アスペクト比を２以上とすることで、良触感性が確保でき、アスペクト比を１２００以下とすることで、しっとり感、やわらか感、ふんわり感などの良触感性が得られる。
一方、アスペクト比は、毛状体の平均底面径を基準とすることもできる。毛状体の平均底面径は１０μｍ〜１５０μｍであることが好ましい。毛状体の平均底面径は、樹脂シートの数箇所において、隣接する毛状体の間隔を測定し、その測定値の算術平均値を用いた値とする。毛状体の底面径を基準とした場合のアスペクト比は、０．６〜１２０であることが好ましく、アスペクト比を０．６以上とすることで、良触感性が確保でき、アスペクト比を１２０以下にすることで、しっとり感、やわらか感、ふんわり感などの良触感性が得られる。
【００３１】
毛状体の平均間隔（ｔ）は、２０μｍ〜２００μｍであることが好ましく、４０μｍ〜１５０μｍであることがより好ましい。毛状体の間隔とは、毛状体の根元の中心と隣接する毛状体の根元の中心との距離を意味する。平均間隔を２０μｍ以上とすることで、良触感性が確保され、２００μｍ以下とすることで、しっとり感、やわらか感、ふんわり感などの良触感性が得られる。毛状体の平均間隔は、樹脂シートの数箇所において、隣接する毛状体の間隔を測定し、その測定値の算術平均値を用いた値とする。
【００３２】
毛状体の形状は特に限定されないが、下地層から離間する方向に毛状に伸び、先端に近づくにつれ、漸次細くなる形状や、その先端にふくらみが形成された構成となっていてもよい。つまり、下地層から離れるにつれ、断面積が漸次小さくなった後に一旦大きくなってから終端する形状であってもよい。また、毛状体の先端部の形状が、つぼみ状又はきのこ形状であってもよい。また、毛状体は、下地層から離れる方向に延び出る基端に位置する部分と、この基端に位置する部分から延び出て一定の曲率をもって、又は漸次曲率を変化させて曲がった部分、さらには螺旋状又は渦巻状に巻かれた部分とを有していてもよい。この場合、毛状体の先端部が内側に折りたたまれている形状であってもよい。このような形状であることにより良好な触感が発現する。また、つぼみ状又はきのこ形状の部分が中空であることにより、より良好な触感が発現する。つぼみ状又は、きのこ形状を毛状先端に形成する場合、毛状体の平均径に対するつぼみ状又は、きのこ形状の幅の平均径の比が１．１倍以上であることが好ましい。つぼみ状又は、きのこ形状の高さは７μｍ以上であることが好ましい。毛状体の平均径、つぼみ状又は、きのこ形状の幅の平均径、高さは電子走査型顕微鏡写真より測定し、算術平均値を用いた値とする。毛状体は、熱可塑性樹脂からなる。熱可塑性樹脂としては、上記下地層で用いることができる樹脂と同様の樹脂を用いることができる。
【００３３】
＜樹脂シート＞
本実施形態において、樹脂シートの厚みとは、毛状体の平均高さと下地層の平均厚みを合わせたシート厚みをいう。シート厚みは、好ましくは１５０μｍ〜１５００μｍ、より好ましくは３００〜１０００μｍである。厚みを１５０μｍ以上とすることで良触感性が十分に確保でき、１５００μｍ以下とすることで製造コストを抑えることができる。
【００３４】
本実施形態において、「触感性」とは、樹脂シートの表面の風合い、肌触りを意味する。樹脂シート表面を触った際に心地よさを感じるかを判断し、感じる場合、しっとり、やわらか、ふんわりなどの具体的な肌触り感が良いものを良触感とする。また、良触感性は、肌触り感などの官能試験以外にも、前述したアスペクト比や、樹脂シートの動摩擦係数に対する静摩擦係数の比、接触冷温感の値、樹脂の硬度により規定することができる。
【００３５】
樹脂シートの動摩擦係数に対する静摩擦係数の比は、１．０〜１０．０であることが好ましく、１．８〜５．０であることがより好ましい。樹脂シートの動摩擦係数に対する静摩擦係数の比を１．０以上とすることで良触感性が確保できる。また、樹脂シートの動摩擦係数に対する静摩擦係数の比を１０．０以下とすることでしっとり感、やわらか感、ふんわり感などの触感性を発現することができる。
また、静摩擦係数は０．２〜２．０、動摩擦係数は０．２〜２．０であることが好ましい。
【００３６】
樹脂シートの接触冷温感は、接触時における熱移動速度ｑ−ｍａｘ（Ｊ／ｃｍ２・ｓｅｃ）を測定することができ、ｑ−ｍａｘの値が大きい程冷たく、小さい程暖かいことを示す。このため、ｑ−ｍａｘは０．００５〜０．５００であることが好ましく、０．１００〜０．３５０であることがより好ましい。樹脂シートの、接触時における熱移動速度を０．１００以上とすることでしっとり感、やわらか感、ふんわり感などの良触感性が確保できる。また、樹脂シートの接触時における熱移動速度を０．３５０以下とすることでしっとり感、やわらか感、ふんわり感などの触感性を発現することができる。
【００３７】
樹脂の硬度は、デュロメータ硬さで測定することが出来る。一般的に、樹脂硬さは、エラストマーなどの軟質樹脂はショア硬度Ａタイプ、ＰＰなどの硬質樹脂はショア硬度Ｄタイプで区分けをする。樹脂硬さ（硬度）として、ショア硬度Ａでは、硬度４５〜９５、であることが好ましい。上記の硬度範囲の樹脂を用いることで、しっとり感、やわらか感、ふんわり感などの良触感性を発現することが出来る。
【００３８】
［第二実施形態］
本発明の第二実施形態に係る樹脂シートの例としては、図３に示すように、下地層（１）と基材層（３）との間に、シーラント樹脂層（２）が形成された樹脂シートである。すなわち、第二実施形態に係る樹脂シートの層構成は、上から下に向かって、毛状体及び下地層（１）、シーラント樹脂層（２）、基材層（３）である。ここで、毛状体は、第一実施形態において説明したものと同じであるので、説明を省略する。但し、毛状体の平均高さ及び下地層の平均厚みの合計で表される毛状体及び下地層の厚みは、１５０〜９００μｍが好ましい。１５０μｍ以上とすることで良触感性を確保でき、９００μｍ以下とすることで生産コストを抑えることができる。
【００３９】
＜基材層＞
基材層は、スチレン系樹脂、オレフィン系樹脂、ポリエステル系樹脂、ナイロン系樹脂、アクリル系樹脂、熱可塑性エラストマーなどの熱可塑性樹脂が好ましい。また、積層する場合、共押出成形による積層や無延伸フィルム、二軸延伸フィルムを用いた押出ラミネート成形、ドライラミネート成形による積層がある。
【００４０】
ポリエステル系樹脂としては、ポリエチレンテレフタレート、ポリブチレンテレフタレート、ポリエチレン−２，６−ナフタレート、ポリメチレンテレフタレート、および共重合成分として、例えば、ジエチレングリコール、ネオペンチルグリコール、ポリアルキレングリコールなどのジオール成分や、アジピン酸、セバチン酸、フタル酸、イソフタル酸、２，６−ナフタレンジカルボン酸などのジカルボン酸成分などを共重合したポリエステル樹脂などを用いることができる。  
【００４１】
ナイロン系樹脂としては、カプロラクタム、ラウロラクタム等のラクタム重合体、６−アミノカプロン酸、１１−アミノウンデカン酸、１２−アミノドデカン酸等のアミノカルボン酸の重合体、ヘキサメチレンジアミン、デカメチレンジアミン、ドデカメチレンジアミン、２，２，４−又は２，４，４−トリメチルヘキサメチレンジアミン等の脂肪族ジアミン、１，３−又は１，４−ビス（アミノメチル）シクロヘキサン、ビス（ｐ−アミノシクロヘキシルメタン）等の脂環式ジアミン、ｍ−又はｐ−キシリレンジアミン等の芳香族ジアミン等のジアミン単位と、アジピン酸、スベリン酸、セバシン酸等の脂肪族ジカルボン酸、シクロヘキサンジカルボン酸等の脂環式ジカルボン酸、テレフタル酸、イソフタル酸等の芳香族ジカルボン酸等のジカルボン酸単位との重縮合体、及びこれらの共重合体等を用いることができる。例えば、ナイロン６、ナイロン９、ナイロン１１、ナイロン１２、ナイロン６６、ナイロン６１０、ナイロン６１１、ナイロン６１２、ナイロン６Ｔ、ナイロン６Ｉ、ナイロンＭＸＤ６、ナイロン６／６６、ナイロン６／６１０、ナイロン６／６Ｔ、ナイロン６Ｉ／６Ｔ等があり、なかでもナイロン６、ナイロンＭＸＤ６が好適である。
【００４２】
メタクリル酸エステル単量体に基づくビニル重合体であれば、アクリル系樹脂として用いることができ、その構造などは特に限定されない。メタクリル酸エステル単量体としては、例えばメタクリル酸メチル、メタクリル酸エチル、メタクリル酸プロピル、メタクリル酸ブチル、メタクリル酸ペンチル及びメタクリル酸ヘキシルなどが挙げられる。また、メタクリル酸エステル単量体におけるプロピル基、ブチル基、ペンチル基及びヘキシル基などのアルキル基は、直鎖であってもよく、分岐していてもよい。メタクリル酸エステル樹脂は、メタクリル酸エステル単量体の単独重合体や、複数のメタクリル酸エステル単量体の共重合体であってもよく、メタクリル酸エステル以外の公知のビニル化合物であるエチレン、プロピレン、ブタジエン、スチレン、α−メチルスチレン、アクリロニトリル及びアクリル酸などに由来する単量体単位を有してもよい。
【００４３】
基材層には、必要に応じて、本発明の効果を阻害しない範囲で、上記の各熱可塑性樹脂と任意の割合でアロイしてあってもよい。さらに、他の添加物を含有してあってもよい。他の添加物としては、本発明の効果を阻害しない範囲で、撥水・撥油剤、顔料、染料などの着色剤、シリコンオイルやアルキルエステル系等の離型剤、ガラス繊維等の繊維状強化剤、タルク、クレイ、シリカなどの粒状滑剤、スルホン酸とアルカリ金属などとの塩化合物や帯電防止剤、紫外線吸収剤、難燃剤、抗菌剤のような添加剤を添加することができる。また、樹脂シート製造工程で発生したスクラップ樹脂を混合して用いることもできる。
【００４４】
＜シーラント樹脂層＞
シーラント樹脂層は、下地層と基材層との接着性を発現させるためのものであり、樹脂成分としては、変性オレフィン系樹脂、水添スチレン系熱可塑性エラストマー等を用いることができる。
【００４５】
変性オレフィン系樹脂としては、エチレン、プロピレン、ブテン−１等の炭素数２〜８程度のオレフィン、それらのオレフィンとエチレン、プロピレン、ブテン−１、３−メチルブテン−１、ペンテン−１、４−メチルペンテン−１、ヘキセン−１、オクテン−１、デセン−１等の炭素数２〜２０程度の他のオレフィンの共重合体や酢酸ビニル、塩化ビニル、アクリル酸、メタクリル酸、アクリル酸エステル、メタクリル酸エステル、スチレン等のビニル化合物との共重合体等のオレフィン系樹脂や、エチレン−プロピレン共重合体、エチレン−プロピレン−ジエン共重合体、エチレン−ブテン−１共重合体、プロピレン−ブテン−１共重合体等のオレフィン系ゴムを、アクリル酸、メタクリル酸、クロトン酸、イソクロトン酸、マレイン酸、フマル酸、イタコン酸、シトラコン酸、テトラヒドロフタル酸等の不飽和カルボン酸、または、その酸ハライド、アミド、イミド、無水物、エステル等の誘導体、具体的には、塩化マレニル、マレイミド、無水マレイン酸、無水シトラコン酸、マレイン酸モノメチル、マレイン酸ジメチル、マレイン酸グリシジル等でグラフト反応条件下に変性したものを用いることができる。
【００４６】
なかでも、不飽和ジカルボン酸またはその無水物、特にマレイン酸またはその無水物で変性した「エチレン−プロピレン−ジエン共重合体」又はエチレン−プロピレン又はブテン−１共重合体ゴムが好適である。
【００４７】
水添スチレン系熱可塑性エラストマーとしては、スチレン系モノマーとブタジエンやイソプレンの共重合体の水素添加物、スチレン−ブタジエン−スチレンブロック共重合体の水素添加物（スチレン−エチレン・ブチレン−スチレンブロック共重合体）、スチレン−イソプレン−スチレンブロック共重合体の水素添加物（スチレン−エチレン・プロピレン−スチレンブロック共重合体）等を用いることができ、特にスチレン−エチレン・ブチレン−スチレンブロック共重合体が好ましい。
【００４８】
シーラント樹脂層の平均厚みは、好ましくは２０〜９０μｍ、より好ましくは４０〜８０μｍである。２０μｍ以上とすることで、下地層と基材層間で層間剥離が発生するのを抑制でき、９０μｍ以下とすることで、生産コストを抑えることができる。
【００４９】
［第三実施形態］
本発明の第三実施形態に係る樹脂シートは、図４に示すように、第二実施形態で示したシーラント樹脂層（２）を用いずに、毛状体及び下地層（１）と基材層（３）を直接積層したものである。すなわち、第三実施形態に係る樹脂シートの層構成は、上から下に向かって、毛状体及び下地層（１）／基材層（３）であり、第二実施形態に係る熱可塑性樹脂シートからシーラント樹脂層を除いた層構成を有している。ここで、毛状体及び下地層は、第一実施形態及び第二実施形態における層と同じであるので、説明を省略する。一方、本実施形態における基材層（３）は、下地層と十分な接着性を備えたものとするのが好ましい。
【００５０】
また、第三実施形態に係る樹脂シートにおいて、基材層としては、下地層との接着性に優れる熱可塑性樹脂を使用することが好ましい。例えば、下地層がフッ素系樹脂の場合、アクリル系樹脂を用いることが出来、下地層がオレフィン系樹脂の場合、水添スチレン系熱可塑性エラストマーを添加したスチレン系樹脂組成物を用いることもできる。耐衝撃性ポリスチレン樹脂と水添スチレン系熱可塑性エラストマーを併用するときは、耐衝撃性ポリスチレン樹脂が９０〜９５質量部に対して、５〜１０質量部の水添スチレン系熱可塑性エラストマーを添加することが好ましい。この場合、水添スチレン系熱可塑性エラストマーの添加量が５質量部以上とすることで下地層との接着性が十分となり、層間剥離の発生を抑制でき、１０質量部以下とすることで生産コストを抑えることができる。
【００５１】
＜樹脂シートの製造＞
本発明に係る樹脂シートの製造方法は、限定されず、如何なる方法によってもよいが、典型的には、原料樹脂を溶融押出し、得られた押出し樹脂シートの少なくとも一方の面に規則的に配列された毛状体を付与する工程を含んでなる。
【００５２】
単層シート又は多層樹脂シートの作製に際しては、任意の樹脂シート成形方法を使用できる。例えば、単層の場合は１台の単軸押出機を、複層の場合は複数台の単軸押出機を用いて、各々の原料樹脂を溶融押出し、Ｔダイによって樹脂シートを得る方法が挙げられる。多層の場合は、フィードブロックやマルチマニホールドダイを使用することができる。尚、本発明の樹脂シートの各実施形態の層構成は、基本的に前述した通りであるが、他に、例えば、本発明の樹脂シートや成形容器の製造工程で発生したスクラップ原料を、物性等の劣化が見られない限り、基材層へ添加してもよいし、更なる層として積層してもよい。
【００５３】
毛状体を付与する方法は、特に制限はなく、当業者に知られている任意の方法を使用することができる。例えば、押出成形方式を用いて製造する方法、ロール・ツー・ロール方式を用いて製造する方法、フォトリソグラフィー方式を用いて製造する方法、熱プレス方式を用いて製造する方法、パターンロールとＵＶ硬化樹脂とを用いて製造する方法、３Ｄプリンターを用いて製造する方法、毛状体を樹脂層に埋め込んだ後に重合反応により共有結合させる方法等である。
【００５４】
例えば、押出成形方式を用いる場合、Ｔダイ法により、樹脂シートを押し出し、この樹脂シートの表面に毛状体形状を付与するように、凹凸加工が成された転写ロールと、タッチロールでキャスティングすることにより、本発明に係る樹脂シートを製造することができる。
凹凸加工が成された転写ロールとして、レーザー彫刻法や電鋳法、エッチング法、ミル彫刻法などによりロールの表面に微細な凹凸が規則的に施されたものを用いることができる。ここで、規則的とは、凹凸がランダムではない配列状態、即ち、一方向又は二方向に整然と配列した状態を意味するものである。ある実施形態における凹凸の配置として、縦横に配置した碁盤目配置や千鳥配置などを選択することができる。凹凸部の形状としては、例えば、凹部の形状であれば、錐形（円錐、四角錐、三角錐、六角錐など）、半円形、矩形（四角柱）などが挙げられる。そのサイズとしては、凹部の開口径、凹部深さ、凹部形状の間隔等が数μｍから数百μｍである。転写ロールの凹部の間隔を調節することで毛状体の間隔を、転写ロールの凹部深さを調節することで毛状体高さを調節することができ、それにより触感を調節することもできる。
また、転写ロール表面に高アスペクト比の凹凸加工をすることが好ましい。例えば、転写ロール表面に凹部形状を加工する場合のアスペクト比（凹部深さ／凹部開口径）は０．５〜６．０であることが好ましい。転写ロール表面に高アスペクト比の凹凸加工をするには、レーザー彫刻法または電鋳法が、エッチング法やブラスト法、ミル彫刻法等に比べて、深さ方向に精密な加工をする場合に適するため、特に好適に用いられる。
転写ロールの材質としては、例えば金属、セラミック等を用いることができる。一方、タッチロールとしては、様々な材質のものを用いることができるが、例えばシリコン系ゴム、ＮＢＲ系ゴム、ＥＰＴ系ゴム、ブチルゴム、クロロプレンゴム、フッ素ゴム製のロールを用いることができる。ある実施形態において、ゴム硬度（ＪＩＳ  Ｋ  ６２５３）４０〜１００のタッチロールを用いることができる。また、タッチロールの表面に、テフロン層が形成されていてもよい。
上記の転写ロール及びタッチロールのロールセットを用いることで、本実施形態の樹脂シートを製造することができる。
ある実施形態において、転写ロールの温度を熱可塑性樹脂の結晶融解温度、ガラス転移点または融点の付近の温度（例えば、ランダムポリプロピレンを用いる場合は１００〜１５０℃）に調節し、転写ロールとタッチロールとのピンチ圧を３０〜１２０Ｋｇ／ｃｍ２としてキャスティングすることで、本実施形態の樹脂シートを製造することができる。キャスティングした樹脂シートは、ピンチロール等を用いて０．５〜３０ｍ／分のライン速度で引き取られる。
また、上記実施形態を具体的に示しているが、これらに限定されるものではない。
【００５５】
＜成形品＞
本発明の成形品は、本発明の樹脂シートを成形してなる。従来技術では３次元成形には対応できないが、本発明の毛状体シートは熱可塑性樹脂からなるため、一般的な成形への対応が可能である。成形方法としては、一般的な真空成形、圧空成形やこれらの応用として、樹脂シートを真空状態化で加熱軟化させ、大気圧下に開放することで既存の成形品表面へオーバーレイ（成形）する方法等が挙げられるが、これらに限定されるものではない。また、成形前にシートを加熱軟化させる方法として非接触加熱である赤外線ヒーター等による輻射加熱等、公知のシート加熱方法を適応することができる。ある実施形態の真空圧空成形において、例えば樹脂シートは６０℃〜１４０℃で、２０秒〜４８０秒間加熱してから既存の成形品表面へと成形され、表面の形状により１．０５〜１．５０倍に延伸され得る。
【００５６】
＜物品＞
本発明にかかる毛状体を表面に付与した樹脂シートは、前記に示した良触感性が必要とされる用途に適用できる。例えば、本発明の樹脂シートは、自動車内装材、電子機器外装材、化粧品容器部材、文具部材などに適用できる。
【００５７】
自動車内装材としては、自動車社内で手の触れる部分として、ハンドル、ダッシュボード、レバー、スイッチなどが挙げられる。例えば、公知のインストルメントパネル、ピラー（例えば、特開２００９−１８４４２１号公報）に、上記した樹脂シートを貼り合わせた内装材を挙げることができる。樹脂シートを貼り合わせることで、良触感性を付与した内装材とすることができる。貼り合せる樹脂シートの材質としては、耐候性、耐薬品性を考慮し、オレフィン系樹脂、塩ビ系樹脂、ウレタン系エラストマーが好ましい。樹脂シートと内装材とを貼り合せる方法は、特に限定されない。
【００５８】
電子機器外装材としては、キーレスエントリーシステムの送信機筐体、スマートフォン筐体、スマートフォンケース、ミュージックプレーヤーケース、ゲーム機筐体、デジタルカメラ筐体、電子手帳筐体、電卓筐体、タブレット筐体、モバイルパソコン筐体、キーボード、マウス、などが挙げられる。例えば、公知のキーレスエントリーシステムの携帯用送信機筐体（例えば、特開２００５−２２８９１１号公報）に、本発明樹脂シートを貼り合せた携帯用送信機を挙げることができる。樹脂シートを貼り合せることで、良触感性を付与した携帯用送信機とすることができる。貼り合せる樹脂シートの材質としては、オレフィン系樹脂、ウレタン系エラストマーが好ましい。樹脂シートと筐体とを貼り合せる方法は、特に限定されない。
【００５９】
化粧品容器部材としては、フェイスクリーム、パッククリーム、ファンデーション、アイシャドウの容器が挙げられ、例えば、公知のファンデーション用容器（特開２０１７−２９６０８号公報）の蓋部材に、本発明樹脂シートを貼り合せた化粧品容器を挙げることができる。樹脂シートを貼り合せることで、良触感性を付与した化粧品容器とすることができる。貼り合せる樹脂シートの材質としては、オレフィン系樹脂、ウレタン系エラストマーが好ましい。樹脂シートと貼り合せる方法は、特に限定されない。
【００６０】
文房具部材としては、ブックカバー、手帳カバー、ペンケースカバーなどが挙げられ、例えば、公知のブックカバー（例えば、特開２００７−２４６１２２号公報）を本発明シートを用いて作製し、良触感性、防水性を付与したブックカバーとすることができる。また、ブックカバー形態は特に限定されない。シートの材質としては、オレフィン系樹脂、ウレタン系エラストマーが好ましい。樹脂シートを用いて作製する方法は、特に限定されない。
【００６１】
さらには、毛状体の表面に、一般的な印刷方法（オフセット印刷法、グラビア印刷法、フレキソ印刷法、スクリーン印刷法、箔押しなど）で、文字、絵柄を印刷した毛状体シートを作製し、上記の用途に適用することが出来る。印刷する樹脂シートの材質としては、特に限定されないが、印刷に使用するインキ剤との印刷性を考慮することが好ましい。
【００６２】
また、本発明樹脂シートは、文字、絵柄などが印刷された印刷物（紙、金属薄膜など）、不織布などとラミネート成形（ドライラミネート成形、押出ラミネート成形）した積層体を作製し、例えば、名刺の印刷面にラミネート成形し、触感性のある名刺を作製することができる。ラミネートする樹脂シートの材質は特に限定はされない。
【実施例】
【００６３】
以下、本発明を実施例及び比較例を挙げてより具体的に説明するが、本発明は実施例等の内容に何ら限定されるものではない。【００６４】
実施例等で用いた各種原料は以下の通りである。
（１）毛状体及び下地層
・（Ａ−１）ランダムＰＰ  「ＰＭ８２２Ｖ」（サンアロマー社製）
・（Ａ−２）ブロックＰＰ  「ＰＭ８５４Ｘ」（サンアロマー社製）
・（Ｂ−１）直鎖状中密度ＰＥ（Ｃ４）  「ネオゼックス  ４５２００」（プライムポリマー社製）
・（Ｂ−２）直鎖状低密度ＰＥ（Ｃ６）  「ウルトゼックス  ２０２００Ｊ」（プライムポリマー社製）
・（Ｃ）スチレン系熱可塑性エラストマー  「ＳＥポリマーＡＣ１５」（デンカ社製）
・（Ｄ）ＰＶＣ  「ＢＦＶ７０７０Ｎ」（リケンテクノス社製）
・（Ｅ）ＰＶＤＦ  「カイナー７２０」（アルケマ社製）
・（Ｆ−１）ＴＰＵ（ウレタン系エラストマー）「ＥＴ８８０：ポリエーテル系」（ＢＡＳＦ社製）
・（Ｆ−２）ＴＰＵ（ウレタン系エラストマー）「ＥＴ６８０：ポリエステル系」（ＢＡＳＦ社製）
・（Ｇ）着色剤  「ＰＥ−Ｍ−ＳＡＣ  ＧＷ１０６０  ホワイト」（大日精化社製）
・（Ｈ）着色剤  「ＰＥ−Ｍ−ＭＤ１６９７  レッド」（大日精化社製）
・（Ｉ）着色剤  「ＰＥ−Ｍ−ＭＣ６１６４  エロー」（大日精化社製）
・（Ｊ）着色剤  「ＰＥＸ  １ＡＧ０５７  ＰＥＡＲＬ」（東京インキ社製）
・（Ｋ）着色剤  「ＰＥＸ  ４９６  ＳＩＬＶＥＲ  ＡＬ」（東京インキ社製）
・（Ｌ−１）着色剤  「エラストランマスターカラーブラック５９０Ｍ５０」（エフ・シー・アイ社製）
・（Ｌ−２）着色剤  「エラストランマスターカラーホワイト８８０Ｍ５０」（エフ・シー・アイ社製）
・（Ｍ）撥水剤  「クリンベルＣＢ５０―ＰＰ」（富士ケミカル社製）
・（Ｎ）帯電防止剤  「ペレスタット２３０」（三洋化成社製）
・（Ｏ）抗菌剤  「バクテキラーＢＭ１０２ＶＴ」（富士ケミカル社製）
・（Ｐ）離型剤  「エラストランマスターＶ」（エフ・シー・アイ社製）
（２）シーラント樹脂層
・（Ｑ）水添スチレン系熱可塑性エラストマー  「タフテックＭ１９４３」（旭化成ケミカルズ社製）
・（Ｒ）変性オレフィン系重合体樹脂  「モディックＦ５０２」（三菱化学社製）
・（Ｓ）変性オレフィン系重合体樹脂  「アドマー  ＳＥ８１０」（三井化学社製）
・（Ｔ）水添スチレン系熱可塑性エラストマー「タフテックＰ２０００」（旭化成ケミカルズ社製）
（３）基材層
・（Ｕ）ＨＩＰＳ  「トーヨースチロールＨ８５０Ｎ」（東洋スチレン社製、ブタジエン含量９．０質量％）
・（Ｖ）ＧＰＰＳ  「ＨＲＭ２３」（東洋スチレン社製）
・（Ｗ）ＰＥＴフィルム  「ルミラー」（東レ社製）
・（Ｗ−１）ＰＥＴ樹脂  「ＴＲＮ−８５５０ＦＦ」（帝人社製）
・（Ｘ）ナイロン６フィルム  「ハーデン」（東洋紡社製）
・（Ｘ−１）ナイロン６樹脂  「１０２２Ｂ」（宇部興産社製）
・（Ｙ）ＰＭＭＡ  「ＨＢＳ０００」（三菱化学社製）【００６５】
実施例および比較例で作製した樹脂シートとその樹脂シートを真空圧空成形した成形品についての各種特性の評価方法は以下の通りである。【００６６】
（１）毛状体の平均高さ、毛状体の平均径、毛状体の平均間隔、下地層の平均厚み
樹脂シートの毛状体の高さ（ｈ）、毛状体の径（ｄ）、毛状体の間隔（ｔ）、下地層の厚みを、レーザー顕微鏡ＶＫ−Ｘ１００（キーエンス社製）を用いて測定した。なお、測定した試料は、ミクロトームを用いて樹脂シートの任意の３箇所より断面切片を切り出し用いた。毛状体の平均高さは、それぞれの試料について毛状体１０個の高さを測定し、その３０測定値の算術平均値を用いた。毛状体の平均径については、それぞれの試料について１０個の毛状体の中間高さ（ｈ／２）における径を測定し、その３０測定値の算術平均値を用いた。毛状体の平均間隔については、それぞれの試料について毛状体の根元の中心と隣接する毛状体の根元の中心との距離を１０箇所測定し、その３０測定値の算術平均値を用いた。下地層の平均厚みについては、それぞれの試料について毛状体の根元から他方の層界面までの厚みを１０箇所測定し、その３０測定値の算術平均値を用いた。【００６７】
（２）良触感性官能評価
良触感性は、男性１５人、女性１５人の計３０人に樹脂シートを触ってもらう官能評価を実施した。樹脂シート表面を触った際に心地よさを感じるかを「○」、「×」判断し、「○」と判断した場合、しっとり、やわらか、ふんわりなどの具体的な肌触り感で評価した。このうち、８割以上の同じ肌触り感を評価した場合、その肌触り感とした。また、樹脂シートを用いた真空圧空成形した成形品の表面においても、同じ肌触り感が維持されているかを評価した。【００６８】
（３）動摩擦係数に対する静摩擦係数の比
静・摩擦測定機「ＴＬ２０１Ｔｓ  （トリニティーラボ社製）」を用い、そのテーブル上に樹脂シートを、毛状体形状等を付与した面を上にして貼り付けた。接触子はウレタン製（デュロメータ硬度：３２±２）を用いて、１００ｇの荷重をかけながら、１０ｍｍ／秒の速度でテーブルを動かし、静摩擦係数及び動摩擦係数を測定した。【００６９】
（４）接触冷温感（熱移動速度：ｑ−ｍａｘ）測定
フィンガーロボットサーモラボ（カトーテック社製）を用いて、２０℃設定の試料台に樹脂シートサンプルを５分置き、樹脂シートの温度調整後、３０℃の接触温度センサー（１ｍｍ×１．５ｍｍ）を接触させ、０．２秒間での熱移動速度（ｑ−ｍａｘ）を測定した。【００７０】
（５）樹脂の硬度
樹脂の硬度は、ＪＩＳＫ７２１５に準拠し、厚み６ｍｍ、幅２５ｍｍ、長さ５０ｍｍの試料を熱プレス法により作製し、タイプＡデュロメータを使用して硬度を測定した。【００７１】
（６）接触角
接触角は、樹脂シートについて、自動接触角計ＤＭ−５０１（協和界面科学社製）を用いて測定した。また、試験液は精製水を用い、滴下量は６μＬとした。接触角が１２０°以上であると撥液性が高く、液体の付着を防止できると判定した。【００７２】
（７）表面抵抗率
ＪＩＳＫ６９１１に準拠し、雰囲気温度２３℃、雰囲気湿度５０％Ｒ．Ｈ．、印加電圧１０００Ｖで樹脂シート表面の表面抵抗値を測定した。【００７３】
（８）抗菌性評価
ＪＩＳＫ２８０１に準拠し、フィルム密着法により実施した。５ｃｍ×５ｃｍの厚み１ｍｍ以内のフィルム表面に各菌液を滴下し、ポリエチレンフィルムで被覆し３５℃で保存後、生菌数を測定した。【００７４】
（９）真空圧空成形
両面真空成形機（ＮＧＦ−０７０９−Ｓ型：布施真空社製）で樹脂シートを真空雰囲気下で加熱し、その後、大気圧雰囲気下で準備したスマートフォンカバーの表面へ真空圧空成形することにより成形品を作製した。８０℃で１２０秒間加熱し、最も延伸された箇所では１．５倍に延伸された。【００７５】
［実施例１、２、７、１０〜１２］
１台の６５ｍｍ単軸押出機を使用し、Ｔダイ法により、樹脂シートを押し出し、この樹脂シートの表面に毛状体形状を付与するように、１００℃〜１５０℃に調節され、レーザー彫刻法で凹凸加工が成された金属製の転写ロールと、１０℃〜９０℃に調節されたゴム硬度７０のシリコン系ゴム製のタッチロールとを用い、キャスティングすることで、ピンチロールを用いてライン速度２ｍ／分〜１５ｍ／分で引き取ることにより、一方の面が表２に示す表面形状を有する、表１に示す組成及び厚みの樹脂シートを得た。【００７６】
［実施例３］
３台の４０ｍｍ単軸押出機及びフィードブロックを使用し、Ｔダイ法により、３層の樹脂シートを押し出し、この樹脂シートの表面に毛状体形状を付与するように、電鋳法で凹凸加工が成された転写ロールと、タッチロールでキャスティングすることにより、一方の面が表２に示す表面形状を有し、各層が表１に示す組成及び厚みの３層の樹脂シートを得た。【００７７】
［実施例４、１３〜１６］
凹凸形状のサイズが異なる転写ロールを用い、実施例３と同様にして、一方の面が表２に示す表面形状を有し、各層が表１に示す組成及び厚みの３層の樹脂シートを得た。【００７８】
［実施例５、１７、１８］
樹脂シートの表面に毛状体形状を付与するように、電鋳法で凹凸加工が成された１００ｍｍ角の金型を作成し、電熱プレス機を用いて、予め作成しておいた樹脂シートを熱プレスすることにより、一方の面が表２に示す表面形状を有する、表１に示す組成及び厚みの樹脂シートを得た。【００７９】
［実施例６］
２台の４０ｍｍ単軸押出機及びフィードブロックを使用し、Ｔダイ法により、２層の樹脂シートを押し出し、この樹脂シートの表面に毛状体形状を付与するように、電鋳法で凹凸加工が成された転写ロールと、タッチロールでキャスティングすることにより、一方の面が表２に示す表面形状を有し、各層が表１に示す組成及び厚みの２層の樹脂シートを得た。【００８０】
［実施例８］
ラミネート成形法により、３層の樹脂シートを得、この樹脂シートの表面に毛状体形状を付与するように、電鋳法で凹凸加工が成された転写ロールと、タッチロールでキャスティングすることにより、一方の面が表２に示す表面形状を有し、各層が表１に示す組成及び厚みの３層の樹脂シートを得た。【００８１】
［実施例９］
凹凸形状のサイズが異なる転写ロールを用い、実施例８に基づいて、一方の面が表２に示す表面形状を有し、各層が表１に示す組成及び厚みの３層の樹脂シートを得た。【００８２】
［比較例１］
樹脂シートの表面にシボ形状を付与するように、ブラスト法で凹凸加工が成された転写ロールを用い、実施例６に基づいて、一方の面が、Ｒｚ（十点平均粗さ）が５５μｍのシボ形状を有し、表１に示す組成及び厚みの樹脂シートを得た。【００８３】
［比較例２］
樹脂シートの表面に釣鐘状の凸形状を付与するように、エッチング法で凹凸加工が成された転写ロールを用い、実施例３に基づいて、一方の面が表２に示す表面形状を有し、各層が表１に示す組成及び厚みの３層の樹脂シートを得た。【００８４】
［比較例３］
樹脂シートの表面に四角錐状の凹形状を付与するように、電鋳法で凹凸加工が成された転写ロールを用い、実施例１に基づいて、一方の面が表２に示す表面形状を有し、表１に示す組成及び厚みの樹脂シートを得た。【００８５】
［比較例４］
転写ロールに代えて凹凸加工が成されていないロールを用い、実施例１に基づいて、平滑状の両表面を有し、表１に示す組成、厚みの樹脂シートを得た。【００８６】
［比較例５］
樹脂シートの表面に六角錐状の凸形状を付与するように、電鋳法で凹凸加工が成された転写ロールを用い実施例８に基づいて、一方の面が表２に示す表面形状を有し、各層が表１に示す組成及び厚みの３層の樹脂シートを得た。【００８７】
各実施例、比較例で得られた樹脂シート、及びそれを真空圧空成形した成形品を用いて、各種特性について評価試験を実施し、結果を表２に示した。【００８８】
【表１】
2018016562.tif 000003
【表２】
2018016562.tif 000004
【００８９】
表２に示した結果から以下のことが明らかになった。
実施例１〜１８の全ての樹脂シートにおいて、良触感性に関する評価基準を満足する結果が得られた。その他、動摩擦係数に対する静摩擦係数、接触角においても満足する結果が得られた。また、実施例１１では帯電防止性を示し、実施例１２では、抗菌性を示す結果が得られた。これに対して、比較例１〜５の樹脂シートでは、良触感性に関する評価基準を満足する結果が得られなかった。【００９０】
また、実施例（１〜１８）で得られた樹脂シートの形状について、電界放射型走査電子顕微鏡（ＦＥ−ＳＥＭ、日本電子株式会社ＪＳＭ−７００１Ｆ型）を用いて以下の条件で観察した。
走査電子顕微鏡像から、毛状体同士が絡合することなく一定方向に伸びていることが観察された。また、毛状体は下地層から離間する方向に毛状に伸び、その先端にふくらみが形成された構成となっていた。つまり、毛状体の形状は、下地層から離れるにつれ、断面積が漸次小さくなった後に一旦大きくなってから終端する形状であった。また、毛状体の先端部の形状は、つぼみ状又はきのこ形状であり、つぼみ状又はきのこ形状の部分が一部中空となっていることが観察された。このような形状を有することにより、より良好な触感が発現していることが推察された。【００９１】
以上、様々な実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれうることは、特許請求の範囲の記載から明らかである。
【符号の説明】
【００９２】
１            毛状体及び下地層
１ａ          下地層
１ｂ          毛状体
ｄ            毛状体径
ｈ            毛状体の高さ
ｔ            毛状体の間隔
２            シーラント樹脂層
３            基材層
【図１】
2018016562.tif 000005
【図２】
2018016562.tif 000006
【図３】
2018016562.tif 000007
【図４】
2018016562.tif 000008
【図５】
2018016562.tif 000009
【図６】
2018016562.tif 000010
【国際調査報告】
2018016562.tif 000011
2018016562.tif 000012
2018016562.tif 000013
2018016562.tif 000014